"少なくとも3つの層を備える多層フッ素化フィルムであって、結晶化温度TcAを持つ第1のビニリデンフルオリドコポリマーで作られた層A、および結晶化温度TcBを持つ第2のビニリデンフルオリドコポリマーで作られた層Bを含み、TcAがTcBより大きく、層AおよびBが交互に重なり、層Aが外側に位置して、層Bが2つの層Aの間に位置する多層フッ素化フィルム。請求項1に記載の多層フィルムであって、層Aが弾性率EAを有し、および層Bが弾性率EBを有し、EAがEBより高い値を有する多層フィルム。構造A-B-AまたはA-B-A-B-AまたはA-B-A-B-A-B-Aの、請求項1および2のいずれかに記載のフィルム。請求項1から3のいずれか一項に記載のフィルムであって、前記ビニリデンフルオリドコポリマーがVDFおよびHFPのコポリマーであるフィルム。請求項1から4のいずれか一項に記載のフィルムであって、前記フィルムがアクリレートまたはオレフィンを含まないフィルム。請求項1から5のいずれか一項に記載のフィルムであって、5から1000μmの厚さを有し、層Aが5から250μmの厚さを有し、および層Bが1から50μmの厚さを有するフィルム。請求項6に記載のフィルムであって、50から200μmの厚さを有し、層Aが20から50μmの間の厚さを有し、および層Bが5から50μmの間の厚さを有するフィルム。請求項1から7のいずれか一項に記載のフィルムであって、エルメンドルフ法によって測定したような5g/μmを超える、押出方向で測定された引裂強度を有するフィルム。1から7mの幅を有する、請求項1から8のいずれか一項に記載のフィルム。請求項1から9のいずれか一項に記載のフィルムであって、規格ASTMD1003によって測定されたような60を超える全透過率を有する、フィルム。請求項1から10のいずれか一項に記載のフィルムであって、層Bの質量含有率が5から50の間、および好ましくは10から35の間であるフィルム。請求項1から11のいずれか一項に記載のフィルムであって、1片が5.5mの最小幅を有するフィルム。請求項1から12のいずれか一項に記載のフィルムであって、層Aが少なくとも140°Cの融点を持つVF2/HFPコポリマーであり、および層Bが125°C未満の融点を持つVF2/HFPコポリマーであるフィルム。農業用被覆材料、とりわけ温室被覆材としての請求項1から13の一項に記載のフィルムの使用。管状フィルムブロー成形による、請求項1から13の一項に記載のフィルムを製造するための工程。キャストフィルム技法による、請求項1から13の一項に記載のフィルムを製造するための工程。本発明の主題の1つは、結晶化温度TcAを持つ第1のビニリデンフルオリドコポリマーで作られた層A、および結晶化温度TcBを持つ第2のビニリデンフルオリドコポリマーで作られた層Bを含み、TcAがTcBより大きく、層AおよびBが交互に重なり、層Aが外側に位置して、層Bが2つの層Aの間に位置する、少なくとも3つの層を備えるフルオロポリマーで作られた多層フィルムから成る。本発明の別の主題は、本発明によるフィルムの、農業用被覆材料としての、とりわけ温室被覆材としての使用に関する。本発明の他の特徴および利点は、以下の説明を読めば明らかになる。ビニリデンフルオリドVDFコポリマーで作られた多層構造を使用することにより、およびこれらの層の構成要素、層の数および厚さを慎重に選択することにより、MD引裂強度に著しい改善が得られることが今回発見された。このような改善は、ポリエチレンなどの他の製品についても、当業者に知られていない。第1の態様により、本発明は、結晶化温度TcAを持つ第1のビニリデンフルオリドコポリマーで作られた層A、および結晶化温度TcBを持つ第2のビニリデンフルオリドコポリマーで作られた層Bを含み、TcAがTcBより大きく、層AおよびBが交互に重なり、層Aが外側に位置して、層Bが2つの層Aの間に位置する、少なくとも3つの層を備える多層フッ素化フィルムに関する。本発明によるフィルムの組成に含まれるフッ素化コポリマーは、ビニリデンフルオリドVDF、CH2=CF2と、例えば:ビニルフルオリド;トリフルオロエチレンVF3;クロロトリフルオロエチレンCTFE;1,2-ジフルオロエチレン;テトラフルオロエチレンTFE;ヘキサフルオロプロピレンHFP;パーフルオロアルキルビニルエーテル、例えばパーフルオロメチルビニルエーテルPMVE、パーフルオロエチルビニルエーテルPEVEおよびパーフルオロプロピルビニルエーテルPPVE;パーフルオロ1,3-ジオキソール;パーフルオロ2,2-ジメチル-1,3-ジオキソールPDD、およびこれらの混合物より選ばれるフッ素化コモノマーとの共重合によって調製される。好ましくは、フッ素化コモノマーはクロロトリフルオロエチレンCTFE、ヘキサフルオロプロピレンHFP、トリフルオロエチレンVF3およびテトラフルオロエチレンTFE、ならびにこれらの混合物より選ばれる。コモノマーが好都合にはHFPであるのは、HFPがVDFと良好に共重合して、優れた熱機械的特性を与えるためである。好ましくは、コポリマーはVDFおよびHFPのみを含む。好都合には、VDFコポリマーは100Pasから3000Pasに及ぶ粘度を有し、粘度は毛管レオメータを用いて230°C、100s-1の剪断速度にて測定する。特にこの種のポリマーは、押出に良好に適している。好ましくは、ポリマーは500Pasから2900Pasに及ぶ粘度を有し、粘度は毛管レオメータを用いて230°C、100s-1の剪断速度にて測定する。好ましくは、フッ素化コポリマーはVDFコポリマー、例えば少なくとも50質量のVDF、好都合には少なくとも75質量のVDFおよび好ましくは少なくとも80質量のVDFを含有するVDF-HFPである。これらのフッ素化コポリマーは特に優れた耐化学薬品性、とりわけ優れた紫外線安定性を有し、これらはフィルムを形成する目的のために容易にPTFEまたはETFEコポリマーよりも容易に変換される。例えばさらに詳細には75超のVDFおよび残りの以下のHFP:Arkema社によって販売されているKynar登録商標710、Kynar登録商標720、Kynar登録商標740、KynarFlex登録商標2500、KynarFlex登録商標2800を含有するVDFコポリマーが挙げられ得る。本発明によるフィルムは、結晶化温度TcAを持つ第1のビニリデンフルオリドコポリマーで作られた層A、および結晶化温度TcBを持つ第2のビニリデンフルオリドコポリマーで作られた層Bを含む、少なくとも3つの層を備える。層AおよびBはどちらも上記のようにフッ素化コポリマーから形成される;これらのフッ素化コポリマーは、結晶化温度および/または弾性率が相互に異なる。好都合には、TcAがTcBより大きい。より剛性の層が外側になり、A-B-AまたはA-B-A-B-AまたはA-B-A-B-A-B-A型の構造を形成するように、層AおよびBは、本発明によるフィルムにおいて交互に位置する。この交互多層構造は、このように得られたフィルムの機械的特性の、とりわけ押出方向でのその引裂強度の著しい改善をもたらす。層Aの弾性率をEA、および層BをEBの弾性率を表すとEAおよびEBはMPaで測定される。、本発明によるフィルムは、EAがEBよりも大きいことでも特徴付けられる。弾性率は、例えば試験ISO178に従って測定される。好ましくは、本発明によるフィルムは、5から50の間の層Bの質量含有率を有する。1つの特に好ましい変形において、フィルムは10から35の間の層Bを備える。1つの実施形態において、本発明によるフィルムでは、層Aは少なくとも140°Cの融点を持つVF2/HFPコポリマー例えばKynarFlex登録商標2800であり、および層Bは125°C未満の融点を持つVF2/HFPコポリマー例えばKynarFlex登録商標2500である。本発明によるフィルムは、50から1000μmの厚さを有する;層Aは5から250μmの厚さを有し、および層Bは1から50μmの厚さを有する。好ましくは、フィルムは5から200μmの厚さを有し、層Aは20から50μmの間の厚さを有し、および層Bは5から50μmの間の厚さを持つ。好都合には、本発明によるフィルムはアクリレートを含まない。フルオロポリマーをベースとする他の公知のフィルム、例えばTFEおよび別のモノマー、例えばエチレンまたはプロピレンのコポリマーを備える文献EP1090955に記載されたものとは異なり、本発明による多層フィルムは全体が100重量までフルオロポリマーで構成されている。本発明によるフィルムはこのため、オレフィンを含まない。文献EP733475に記載されたフルオロポリマーをベースとする3層フィルムであって:-フルオロポリマーを含む組成Aの第1層;-充填フルオロポリマーを含む組成Bの第2層、および-フルオロポリマーCを含む組成Cの第3層を含むABC構造を備える3層フィルムとは異なり、本発明による多層フィルムは、層それぞれがVDFコポリマーから形成されることを特徴とするのに対して、この文献の例は、少なくとも1つの層がPVDFホモポリマーから形成されているフィルムのみを開示している。好都合には、本発明によるフィルムは1から7mの幅を有する。フィルムが最低5.5mの幅を有するとき、一体型温室被覆フィルム溶着されていない。としての使用が可能となる。加えて、本発明によるフィルムは優れた光学特性を有し、とりわけ60を超える全透過率を有する。全透過率は、規格ASTMD1003に従って測定される。本発明のフィルムは、規格化された引裂試験:エルメンドルフ法-規格ISO6383/2-1983Fを受けさせられ得る。この試験に従って、引裂強度測定値を先に定義した対角線方向で得る縦方向に対して±45度。採用された基準は、一方の対角線方向の引裂強度と他方の対角線方向の引裂強度との間の差の絶対値であるΔRD45。本明細書に記載するフィルムは、エルメンドルフ法によって測定したような5g/μmを超える、押出方向で測定された引裂強度を有する。別の態様により、本発明は上記のフィルムを調製するための工程に関する。これらのフィルムは、管状フィルムブロー成形によってまたはキャストフィルム技法によって得ることができ、これらの技法は好都合には実質的な幅のフィルムを得ることを可能にする。フィルムは、240から260°Cの間の温度にて押出され得る。膨潤比は、2.3と3の間であるべきである。延伸比は、2と7の間であるべきである。以下の実施例は、本発明を例証する。これらの実施例において、以下の製品をVDFコポリマーとして使用した:79°Cの結晶化温度即ちTcおよび220MPaの弾性率Eを持つ、KynarFlex2500-20;111°CのTcおよび650MPaの弾性率を持つ、KynarFlex2800-00。Tc値は、DSC、即ち示差走査熱量測定によって測定した。弾性率は、ISO178試験によって測定した。[実施例1]比802800、202500Arkema社からのKynarFlex2800-00230°C、12.5kgにてMFR=5およびKynarSuperFlex2500-20230°C、3.8kgにてMFR=7は、KynarFlex2800を押出機1、2、6および7に、ならびにKynarSuperFlex2500-20を押出機3、4および5に導入することによって、7層押出機に導入する。このことにより、層No.1として2800-0040μm厚押出機1および2、層No.2として2500-2020μm厚押出機3、4および5、および層No.3として2800-0040μm厚押出機6および7を持つ3層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では8g/μm、横方向では25g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、引裂試験に再度供する。縦方向および横方向の値は、これらの初期値の90に維持されている。[実施例2]比802800、202500Arkema社からのKynarFlex2800-00230°C、12.5kgにてMFR=5およびKynarSuperFlex2500-20230°C、3.8kgにてMFR=7は、KynarFlex2800を押出機1、4および7に、ならびにKynarSuperFlex2500-20を押出機2、3、5および6に導入することによって、7層押出機に導入する。このことにより、層No.1として2800-0030μm厚押出機1、層No.2として2500-2010μm厚押出機2および3、層No.3として2800-0020μm厚押出機4、層No.4として2500-2010μm厚押出機5および6および層No.5として2800-0030μm厚押出機7を持つ、5層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では14g/μm、横方向では26g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、引裂試験に再度供する。縦方向および横方向の値は、これらの初期値の90に維持されている。[実施例3]比802800、202500Arkema社からのKynarFlex2800-00230°C、12.5kgにてMFR=5およびKynarSuperFlex2500-20230°C、3.8kgにてMFR=7は、KynarFlex2800を押出機1、3、5および7に、ならびにKynarSuperFlex2500-20を押出機2、4および6に導入することによって、7層押出機に導入する。このことにより、層No.1として2800-0030μm厚押出機1、層No.2として2500-205μm厚押出機2および層No.3として2800-0010μm厚押出機3、層No.4として2500-2010μm厚押出機4、層No.5として2800-0010μm厚押出機5、層No.6として2500-205μm厚押出機6および層No.7として2800-0030μm厚押出機7を持つ、7層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では20g/μm、横方向では28g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、引裂試験に再度供する。縦方向および横方向の値は、これらの初期値の90に維持されている。[比較例4]1002800Arkema社からのKynarFlex2800-00230°C、12.5kgにてMFR=5を押出機1、2、3、4、5、6および7にKynarFlex2800-00を導入することによって、7層押出機に導入する。このことにより、単層フィルム100μm厚を得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では2g/μm、横方向では30g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、新たな引裂試験に供する。縦方向および横方向の値は、これらの初期値の90に維持されている。[比較例5]9528005PMMAV046混合物PMMAVO46、5質量およびKynarFlex2800-00230°C、12.5kgにてMFR=5、95質量の混合物PMMAおよびPVDFはArkema社より入手を、この混合物を押出機1、2、3、4、5、6および7に導入することによって、7層押出機に導入する。このことにより、単層フィルム100μm厚を得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では10g/μm、横方向では25g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、新たな引裂試験に供する。横方向の値はその初期値の90に維持されている;他方、縦方向の値はここでは初期値のわずか30を示す。[実施例6]比902800、102500Arkema社からのKynarFlex2800-00230°C、12.5kgにてMFR=5およびKynarSuperFlex2500-20230°C、3.8kgにてMFR=7は、KynarFlex2800を押出機1、4および7に、ならびにKynarSuperFlex2500-20を押出機2、3、5および6に導入することによって、7層押出機に導入する。このことにより、層No.1として2800-0030μm厚押出機1、層No.2として2500-205μm厚押出機2および3、層No.3として2800-0030μm厚押出機4、層No.4として2500-205μm厚押出機5および6および層No.5として2800-0030μm厚押出機7を持つ、5層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では5g/μm、横方向では25g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、引裂試験に再度供する。縦方向および横方向の値は、これらの初期値の90に維持されている。[実施例7]比702800、302500Arkema社からのKynarFlex2800-00230°C、12.5kgにてMFR=5およびKynarSuperFlex2500-20230°C、3.8kgにてMFR=7は、KynarFlex2800を押出機1、4および7に、ならびにKynarSuperFlex2500-20を押出機2、3、5および6に導入することによって、7層押出機に導入する。このことにより、層No.1として2800-0020μm厚押出機1、層No.2として2500-2015μm厚押出機2および3、層No.3として2800-0030μm厚押出機4、層No.4として2500-2015μm厚押出機5および6および層No.5として2800-0020μm厚押出機7を持つ、5層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では8g/μm、横方向では25g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、引裂試験に再度供する。縦方向および横方向の値は、これらの初期値の90に維持されている。[比較例8]比802800および202500を維持する反転3層構造Arkema社からのKynarFlex2800-00230°C、12.5kgにてMFR=5およびKynarSuperFlex2500-20230°C、3.8kgにてMFR=7は、KynarFlex2500を押出機1、2、6および7に、ならびにKynarSuperFlex2800-00を押出機3、4および5に導入することによって、7層押出機に導入する。このことにより、層No.1として2500-0010μm厚押出機1および2、層No.2として2800-0080μm厚押出機3、4および5および層No.3として2500-2010μm厚押出機6および7を持つ、3層フィルムを得ることができる。このフィルムを温度250°C、ライン速度7m/分、延伸比DDR4および膨潤比BUR2.65にて押出す。次にこのフィルムを、エルメンドルフ法に従って横方向および縦方向の引裂強度試験に供する。得られた値は、縦方向では3g/μm、横方向では7g/μmである。全光透過率測定値は100μmフィルムで測定して、93の値が得られる。2方向での破断点伸び値は、50mm/分のスループット速度で23°Cにて測定すると、300超である。このフィルムを、通風オーブン内で40°Cにて1週間経過した後に、新たな引裂試験に供する。縦方向および横方向の値は、これらの初期値の90に維持されている。"